(57)【要約】【課題】炭素繊維を用いた二次電池用負極材料として、リチウムイオン二次電池の初期の充放電効率とサイクル特性を効果的に改善できるものを提供する。【解決手段】多数の微結晶の黒鉛で構成され、図３に示す微細構造を有する炭素繊維として、直径が５０ｎｍ以上８００ｎｍ以下である細い炭素繊維と、直径が９００ｎｍ以上５０００ｎｍ以下である太い炭素繊維を作製する。これらの混合物をリチウムイオン二次電池の負極材料として使用する。【選択図】図３
2012022933.tif 000002
【特許請求の範囲】
【請求項１】
多数の微結晶の黒鉛で構成され、直径が５０ｎｍ以上８００ｎｍ以下である細い炭素繊維と、多数の微結晶の黒鉛で構成され、直径が９００ｎｍ以上５０００ｎｍ以下である太い炭素繊維と、の混合物からなることを特徴とする二次電池用負極材料。
【請求項２】
前記細い炭素繊維と太い炭素繊維は、ランダムに配向した多数の微結晶の黒鉛で構成され、Ｃｕ−Ｋα線のＸ線回折により測定される（００２）面の面間隔が０．３４００ｎｍ以上０．３７００ｎｍ以下である請求項１記載の二次電池用負極材料。
【請求項３】
前記細い炭素繊維と太い炭素繊維は、
ピッチ系物質の溶融物を紡糸ノズルからコレクタに向けて吐出する際に、前記紡糸ノズルの周囲に予熱されたガスを供給し、この予熱ガスを、前記溶融物の吐出方向と平行に前記コレクタに向けて吹き付けることを特徴とする、エレクトロスピニング法によるピッチ繊維の紡糸工程と、
ピッチ繊維の不融化工程と、
不融化されたピッチ繊維を不活性ガス雰囲気で熱処理する工程と、
を経て製造されたものである請求項２記載の二次電池用負極材料。
【請求項４】
請求項１または２記載の二次電池用負極材料を活物質の主成分として有するリチウムイオン二次電池用負極。
【請求項５】
請求項３記載のリチウムイオン二次電池用負極を有するリチウムイオン二次電池。
【発明の詳細な説明】
【技術分野】
【０００１】
この発明は、炭素繊維を用いた二次電池用負極材料と、これを用いたリチウムイオン二次電池用負極およびリチウムイオン二次電池に関する。
【背景技術】
【０００２】
リチウムイオン二次電池は、近年、携帯用端末やモバイル通信機器の電源として広く普及している。また、リチウムイオン二次電池は、現存する二次電池の中でも最もエネルギー密度が高いため、ハイブリッド自動車や燃料電池自動車の補助電源として、あるいは定置用大型電源として使用することも検討されている。従来のリチウムイオン二次電池は、正極材料としてＬｉＣｏＯ2 、負極材料として黒鉛を用いたものが一般的である。
下記の特許文献１および２には、リチウムイオン二次電池の負極材料として炭素繊維を用いることが記載されている。
【０００３】
特許文献１には、リチウムイオン二次電池の大電流放電特性やサイクル特性を改善するために、黒鉛に炭素質が被覆された被覆黒鉛粒子に、気相成長法で製造された炭素繊維を添加した材料を、負極活物質として使用することが記載されている。しかしながら、この方法では十分な改善効果が得られていないのが実情である。その原因の一つは、導電性補助材として添加している気相成長法で製造された炭素繊維が、導電性に異方性を有するためと考えられる。
【０００４】
従来の方法（アーク法や気相成長法）で製造された炭素繊維の構造は、図５に示すように、グラフェンシート（炭素の六員環ネットワーク）が特定の方向を向いて重なった構造や、径の異なる複数の円筒状に巻かれたグラフェンシートが同軸状に入れ子になった構造となっている。図５の（ａ）はヘリングボーンタイプ、（ｂ）はマルチウォールタイプ（多層型カーボンナノチューブ）、（ｃ）はカップスタックタイプと称されている。このような構造の炭素繊維は、グラフェンシート面に沿って伝達する電流または熱伝導の程度に方向性（異方性）が生じる。
【０００５】
すなわち、気相成長法で製造された炭素繊維が例えば図５（ｂ）の構造を有する場合、円筒状の繊維の軸に沿った方向の導電性は極めて高いが、円筒状の周面からの導電性が低い。つまり、導電性に異方性を有するため、被覆黒鉛粒子に対する炭素繊維の接触方向を制御しないと、高い導電性が得られない。これに起因して、気相成長法で製造された炭素繊維の場合は、導電性補助材として添加することで得られる効果が期待したほどにならないと推測される。
【０００６】
特許文献２には、不可逆容量が小さく且つ充放電容量が大きなリチウムイオン二次電池を得るために、エレクトロスピニング法により高分子材料からなる繊維状物を形成し、繊維状物を焼成して生成させた炭素繊維を主成分とする負極を、リチウムイオン二次電池に使用することが記載されている。
具体的に、高分子材料としては、ポリアクリロニトリル（ＰＡＮ）、セルロース、レーヨン、ポリカルボジイミド、ポリ酢酸ビニル、ポリビニルアルコール、ポリスチレン、ポリアクリル酸等を用いている。このような高分子材料を溶媒に溶かした高分子材料含有溶液を、支持体に向けて噴射して、支持体上に高分子材料からなる繊維状物の堆積層を形成している。この堆積層を焼成して生成させた炭素繊維は、数十〜数百ナノメートルと細いだけでなく、３次元連続構造を有しており、基板からの導電パスが確保されており、更には高表面積であると記載されている。
【０００７】
特許文献２の実施例では、銅箔上に直径が８０〜３００ｎｍで長さが１ｍｍ以上のナイロンナノファイバーを５ｍｇ／ｃｍ2 の割合で堆積した後、この堆積層を銅箔につけた状態でアルゴン減圧雰囲気で焼成して三次元連続状炭素繊維を得、これを銅箔ごと直径１６ｍｍの大きさに打ち抜いたものを負極として用いている。この負極を構成する炭素繊維は非晶質カーボンからなり、多数の微結晶の黒鉛で構成されるものではない。
【０００８】
下記の特許文献３には、エレクトロスピニング法を実施することができる紡糸装置が記載されている。この紡糸装置は、原料の溶融物を貯蔵する貯蔵容器と、貯蔵容器に貯蔵された溶融物を細糸状に吐出する溶融物吐出ノズルと、溶融物吐出ノズルに対向して配置されたコレクタと、コレクタと溶融物吐出ノズルとの間に電圧を印加して、溶融物吐出ノズルから吐出された溶融物を帯電させる溶融物帯電手段と、を備えている。この溶融物吐出ノズルは、溶融物を入れる第１のノズル部と、ガスを入れる第２のノズル部とからなり、第２のノズル部に入れたガスにより加圧しながら、第１のノズル部内の溶融物を細糸状に吐出するものである。
【先行技術文献】
【特許文献】
【０００９】
【特許文献１】特開２００３−１６８４２９号公報
【特許文献２】特開２００７−２０７６５４号公報
【特許文献３】特開２００９−２７５３３９号公報
【発明の概要】
【発明が解決しようとする課題】
【００１０】
この発明の課題は、炭素繊維を用いた二次電池用負極材料として、リチウムイオン二次電池の初期の充放電効率とサイクル特性を効果的に改善できるものを提供することである。
【課題を解決するための手段】
【００１１】
上記課題を解決するために、この発明の二次電池用負極材料は、多数の微結晶の黒鉛で構成され、直径が５０ｎｍ以上８００ｎｍ以下である細い炭素繊維と、多数の微結晶の黒鉛で構成され、直径が９００ｎｍ以上５０００ｎｍ以下である太い炭素繊維と、の混合物からなることを特徴とする。
この発明の二次電池用負極材料は、多数の微結晶の黒鉛で構成された炭素繊維であって、太さが細いものと太いものの混合物を使用することで、繊維同士が接触しやすくなり、リチウムイオン二次電池の初期の充放電効率とサイクル特性を効果的に改善できる。
【００１２】
前記細い炭素繊維と太い炭素繊維は、ランダムに配向した多数の微結晶の黒鉛で構成され、Ｃｕ−Ｋα線のＸ線回折により測定される（００２）面の面間隔が０．３４００ｎｍ以上０．３７００ｎｍ以下であることが好ましい。
ランダムに配向した多数の微結晶の黒鉛で構成され、Ｃｕ−Ｋα線のＸ線回折により測定される（００２）面の面間隔が０．３４００ｎｍ以上０．３７００ｎｍ以下である炭素繊維は、下記の(a) に示すピッチ繊維の紡糸工程と、ピッチ繊維の不融化工程と、不融化されたピッチ繊維を不活性ガス雰囲気で熱処理する工程を経て製造することができる。
【００１３】
(a)ピッチ系物質の溶融物を紡糸ノズルからコレクタに向けて吐出する際に、前記紡糸ノズルの周囲に予熱されたガスを供給し、この予熱ガスを、前記溶融物の吐出方向と平行に前記コレクタに向けて吹き付けることを特徴とする、エレクトロスピニング法によるピッチ繊維の紡糸工程。
この発明のリチウムイオン二次電池用負極は、この発明の二次電池用負極材料を活物質の主成分として有する。
この発明のリチウムイオン二次電池用負極を有するリチウムイオン二次電池は、初期の充放電効率とサイクル特性に優れたものとなる。
【００１４】
＜この発明の二次電池用負極材料をなす炭素繊維の製造方法について＞
この発明の二次電池用負極材料をなす炭素繊維は、(a) に示すピッチ繊維の紡糸工程と、ピッチ繊維の不融化工程と、不融化されたピッチ繊維を不活性ガス雰囲気で熱処理する工程を経て製造することができる。
ピッチ繊維の紡糸工程で使用するピッチ系物質としては、無水添ピッチと水添ピッチがある。無水添ピッチは、石油系タールまたは石炭タールを常圧蒸留および減圧蒸留して重質留分と軽質留分に分離し、得られた重質留分をそのまま熱処理し、重縮合させて所定の軟化点に調製する方法で得られ、光学的等方性を有し、「General Purpose ピッチ」と称される。水添ピッチは、得られた重質留分を水添分解することで熱安定性を高めた後に熱処理し、所定の軟化点に調整する方法で得られ、光学的異方性を有し、「High Peformance ピッチ」、「液晶ピッチ」と称される。
【００１５】
(a)のピッチ繊維の紡糸工程において、ピッチ系物質としては、軟化点が２１０℃を超え２８０℃未満である無水添ピッチを用いるか、軟化点が１２０℃を超え２５０℃未満である水添ピッチを用いることが好ましい。無水添ピッチの場合は、軟化点が２２０℃以上２５０℃以下のものを用いることがより好ましい。水添ピッチの場合は、軟化点が２００℃以上２３０℃以下のものを用いることがより好ましい。
【００１６】
軟化点が２１０℃を超える無水添ピッチには結晶の種（embryo）が多数、非晶質状態で存在するため、これをピッチ系物質として用いて紡糸されたピッチ繊維を、炭素化または黒鉛化する際に、いろいろな方向を向いたembryoを起点とした結晶成長が生じる。これにより、多数の結晶がランダムに存在する炭素繊維が得られる。
ただし、軟化点が２８０℃以上の無水添ピッチは、ピッチ系物質の熱変質温度（３４０℃程度）に加熱された溶融物として紡糸ノズルから突出する際の粘度が高くなり、良好な紡糸状態が得られないため使用しない。
【００１７】
軟化点が２１０℃以下の無水添ピッチにはembryoがほとんど存在しないため、これをピッチ系物質として用いて紡糸されたピッチ繊維を、炭素化または黒鉛化しても、多数の結晶がランダムに存在する炭素繊維は得られない。また、紡糸の際に、紡糸ノズルから溶融物を吐出し、この吐出された溶融物に静電引力が加わることで、炭素化または黒鉛化の際に、少し配向しながら結晶が成長していくと考えられる。
軟化点が２５０℃以上の水添ピッチは紡糸の際に配向しやすいため、これをピッチ系物質として用いて紡糸されたピッチ繊維を、炭素化または黒鉛化しても、多数の結晶がランダムに存在する炭素繊維は得られない。得られた炭素繊維の結晶構造はａ軸が繊維軸に沿った（配向した）構造となる。よって、水添ピッチの場合は軟化点が２５０℃未満のものを使用する。
【００１８】
軟化点が１２０℃以下の水添ピッチは、炭素繊維を得るために、この発明の方法で紡糸工程を行った後に行う不融化工程で、処理温度を１００℃程度と低くする必要があり、不融化工程にかかる時間が極端に長くなる。これに対して、軟化点が１２０℃を超える水添ピッチは、不融化工程の処理温度を１００℃を超えた高温で行うことができるため、不融化工程にかかる時間を短縮できる。
【００１９】
(a)のピッチ繊維の紡糸方法は、前記紡糸ノズルの周囲に予熱されたガスを供給し、この予熱ガスを、前記紡糸ノズルから前記溶融物を吐出する際に、その吐出方向と平行に前記コレクタに向けて吹き付けることを特徴としている。この吹き付けられた予熱ガスの剪断力で、ピッチ繊維がランダムな微細構造を有するようになると推定できる。この予熱ガスの吹き付け圧力を調整することで、ピッチ繊維の太さを制御することができる。
【００２０】
そして、この方法でピッチ繊維の紡糸工程を行った後に、ピッチ繊維の不融化工程と、不融化されたピッチ繊維を不活性ガス雰囲気で熱処理する工程（炭素化工程および黒鉛化工程）を通常の方法で行うことにより、平均直径が５０ｎｍ以上５０００ｎｍ以下であり、ランダムに配向した多数の微結晶の黒鉛から構成され、Ｃｕ−Ｋα線のＸ線回折により測定される（００２）面の面間隔が０．３４００ｎｍ以上０．３７００ｎｍ以下である炭素繊維を得ることができる。
なお、熱処理する工程（炭素化工程および黒鉛化工程）の温度は、５００℃以上２７００℃未満が好ましく、８００℃以上２５００℃以下がより好ましい。
【発明の効果】
【００２１】
この発明の二次電池用負極材料によれば、リチウムイオン二次電池の初期の充放電効率とサイクル特性を効果的に改善することができる。
【図面の簡単な説明】
【００２２】
【図１】この発明の実施形態に相当する二次電池用負極材料を作製するための紡糸工程で使用する紡糸装置を示す概略構成図である。
【図２】図１の装置の溶融物吐出ノズル５の構造を示す断面図である。
【図３】実施例のNo.1で得られた炭素繊維の微細構造を模式的に示す模式図である。
【図４】気相成長法で得られた（実施例のNo.3で使用した）炭素繊維の微細構造を模式的に示す模式図である。
【図５】従来の炭素繊維の微細構造の例を示す図であって、（ａ）はヘリングボーンタイプ、（ｂ）はマルチウォールタイプ（多層型カーボンナノチューブ）、（ｃ）はカップスタックタイプである。
【発明を実施するための形態】
【００２３】
以下、この発明を実施するための形態について説明する。
この発明の二次電池用負極材料は、多数の微結晶の黒鉛で構成され、直径が５０ｎｍ以上８００ｎｍ以下である細い炭素繊維と、多数の微結晶の黒鉛で構成され、直径が９００ｎｍ以上５０００ｎｍ以下である太い炭素繊維と、の混合物からなる。これらの炭素繊維は、図１の紡糸装置を用いたピッチ繊維の紡糸工程と、ピッチ繊維の不融化工程と、不融化されたピッチ繊維を不活性ガス雰囲気で熱処理する工程を経て製造することができる。
【００２４】
図１の紡糸装置は、ピッチ系物質１を貯蔵する貯蔵容器２と、貯蔵容器２を加熱して内部のピッチ系物質１を溶融状態に保持する電熱ヒーター３と、貯蔵容器２に接続された窒素ガス供給ライン４と、貯蔵容器２の下端に配置された溶融物吐出ノズル５と、溶融物吐出ノズル５の先端と対向する位置に配置された平板状のコレクタ６と、コレクタ６と溶融物吐出ノズル５との間に電圧を印加する電圧発生器７と、で構成されている。
【００２５】
ピッチ系物質１は別の容器で溶融状態とされ、その容器からギヤポンプ等により貯蔵容器２内に供給されるようになっている。貯蔵容器２は密閉構造となっていて、例えば０．３〜０．７ＭＰａ程度に加圧された窒素ガスが、窒素ガス供給ライン４から供給されるように構成されている。この加圧ガスの供給により、貯蔵容器２内のピッチ系物質１が溶融物吐出ノズル５に導入される。
【００２６】
溶融物吐出ノズル５は、図２に示すように、紡糸ノズル５１と、外筒５２と、ノズルガイド５３とで構成されている。紡糸ノズル５１は、主要部５１ａと後端部５１ｂと先端ノズル部５１ｃとで構成されている。紡糸ノズル５１の後端部５１ｂに、内部５Ａに溶融物を導入する配管５４が接続されている。この配管５４を介して、紡糸ノズル５１の内部５Ａに、貯蔵容器２から溶融状態のピッチ系物質１が導入される。
【００２７】
紡糸ノズル５１の主要部５１ａと外筒５２およびノズルガイド５３との間に、空間５Ｂが設けてある。この空間５Ｂにガスを導入する配管５５が、外筒５２に接続されている。紡糸ノズル５１の先端ノズル部５１ｃは、先端に向けて段階的に直径が小さく形成されている。ノズルガイド５３は、紡糸ノズル５１の先端ノズル部５１ｃの形状に対応させて、先端に向けて内径が段階的に小さく形成されている。そして、ノズルガイド５３の先端に、例えば直径が０．５ｍｍ程度のノズル口５３ａが形成されている。
この実施形態の紡糸方法では、軟化点が２１０℃を超え２８０℃未満である無水添ピッチ、または軟化点が１２０℃を超え２５０℃未満である水添ピッチを用意して、これを別の容器に入れて溶融状態とする。この溶融状態となったピッチ系物質１が、図１の紡糸装置の貯蔵容器２内に供給される。
【００２８】
電熱ヒーター３で、ピッチ系物質１の粘度が（１〜１００ポイズ）となるように貯蔵容器２を加熱し、窒素ガス供給ライン４から供給された加圧窒素ガスにより、貯蔵容器２内のピッチ系物質１を配管５４から溶融物吐出ノズル５の紡糸ノズル５１内に導入する。また、３００℃程度に加熱された不活性ガス（窒素ガス、ヘリウムガス、アルゴンガス等）を、配管５５から溶融物吐出ノズル５の空間５Ｂに導入する。これにより、加熱された不活性ガスが、溶融物吐出ノズル５の空間５Ｂ（紡糸ノズル５１の主要部５１ａの周囲）に供給される。
【００２９】
また、電圧発生器７により、コレクタ６と溶融物吐出ノズル５との間に０．５〜１００ｋＶの範囲で電圧を印加する。ここでは、安全性の観点から、コレクタ６を接地し、溶融物吐出ノズル５を正電圧側としている。コレクタ６の接地位置と溶融物吐出ノズル５の先端位置との距離は、例えば１０〜２００ｍｍとする。この距離を１０ｍｍ以上とすることにより、コレクタ６と溶融物吐出ノズル５との間の絶縁破壊が防止され、安定した電位環境を保持することができる。また、この距離が２００ｍｍを超えると、コレクタ６と溶融物吐出ノズル５との間に十分な電場が生じない。
【００３０】
これにより、紡糸ノズル５１の内部５Ａに導入された溶融状態のピッチ系物質１が、ノズル口５３ａからコレクタ６に向けて吐出され、その際に、３００℃程度に予熱された不活性ガスが溶融物吐出ノズル５の空間５Ｂに導入され、この不活性ガスが、溶融状態のピッチ系物質１の吐出方向と平行に、コレクタ６に向けて吹き付けられる。この不活性ガスの剪断力により、コレクタ６で捕集されるピッチ繊維の微細構造がランダムになると推定できる。
【００３１】
このようにして得られたピッチ繊維に対して、一般的な不融化工程（ピッチ繊維を酸素含有雰囲気中で加熱する工程）を行った後、不融化されたピッチ繊維を不活性ガス雰囲気で熱処理する炭素化工程および黒鉛化工程を、それぞれ通常の方法で行う。
その結果、ランダムに配向した多数の微結晶の黒鉛から構成され、Ｃｕ−Ｋα線のＸ線回折により測定される（００２）面の面間隔が０．３４００ｎｍ以上０．３７００ｎｍ以下である炭素繊維を得ることができる。また、不活性ガスの吹き付け圧力を変えることで、得られる炭素繊維の直径を変えることができる。よって、直径が５０ｎｍ以上８００ｎｍ以下である細い炭素繊維と、多数の微結晶の黒鉛で構成され、直径が９００ｎｍ以上５０００ｎｍ以下である太い炭素繊維を得ることができる。
【００３２】
そして、これらの炭素繊維の混合物は導電性に優れるため、リチウムイオン二次電池の負極材料として使用することで、リチウムイオン二次電池の初期の充放電効率とサイクル特性を改善することができる。
なお、不融化工程の加熱温度は、使用したピッチ系物質の軟化点に応じて、例えば１００〜３００℃とする。また、炭素化工程は５００℃以上１２００℃以下で行い、黒鉛化工程は、炭素化工程の後に２０００℃以上２７００℃未満の温度で行う。不融化工程後のピッチ繊維を５００〜１２００℃で加熱すると揮発性物質が大量に発生するため、炭素化工程は、揮発性物質を除去できる構造になっている炉（炭素化炉）を使用して行う。黒鉛化工程は、炭素化工程で揮発性物質が除去された炭素繊維を、熱効率が高く、酸化性物質の混入がない構造の炉（黒鉛化炉）に移し換えて行う。
【００３３】
次に、リチウムイオン二次電池の負極に関する、この発明の特徴以外の部分を説明する。
＜リチウムイオン二次電池の負極＞
リチウムイオン二次電池の負極は、例えば、炭素材料からなる負極材料（負極活物質）と、結合材と、導電剤などの添加剤とで構成される負極合剤を、集電材の表面に塗布することで製造することができる。
この発明では、負極活物質の主成分として、前述の炭素繊維の混合物を含有するが、これに加えて他の炭素材料、例えば、天然黒鉛、人造黒鉛を含有してもよい。人造黒鉛としては、ピッチを加熱して黒鉛化したもの、ピッチを加熱して得られるメソカーボン小球体、バルクメソフェーズ、コークスなどの黒鉛化したもの、これらの黒鉛化物の表面をピッチ、フェノール樹脂で被覆後、焼成したものなどが例示できる。また、これらの複数の炭素材料を混合して用いてもよい。さらに、粉状、球状、リン片状、繊維状の炭素材料を負極材料として使用できる。
【００３４】
また、導電剤として、カーボンブラック、気相成長法で得られた炭素繊維などを使用してもよい。
結合剤としては、電解質に対して化学的安定性、電気化学的安定性を有するものが好ましく、有機溶媒に溶解および／または分散させる有機系結合剤はもちろんのこと、水系溶媒に溶解および／または分散する水系結合剤を用いても、優れた充放電特性を発現する負極を得ることができる。
【００３５】
例えば、ポリフッ化ビニリデン、ポリテトラフルオロエチレンなどのフッ素系樹脂、ポリエチレン、ポリビニルアルコールなどの樹脂、さらにはカルボキシメチルセルロース、スチレンブタジエンゴムなどのゴムなどが用いられるが、カルボキシメチルセルロース、ポリビニルアルコール、スチレンブタジエンゴムなどの水系結合剤を用いることが好ましい。これらを併用することもできる。結合剤は、通常、負極合剤の全量中０．５〜２０質量％の割合で使用されるのが好ましい。
溶媒としては、負極合剤の調製に使用される通常の溶媒が使用される。具体的には、N ーメチルピロリドン、ジメチルホルムアミド、水、アルコールなどが挙げられるが、水系溶媒の使用が環境汚染、安全性の点から好ましい。
【００３６】
より具体的な負極の作製方法は、まず、負極材料を分級などにより所望の粒度に調整し、結合剤と混合して得た混合物を溶媒に分散させ、ペースト状にして負極合剤を調製する。すなわち、負極材料と、結合剤を、水、イソプロピルアルコール、N ーメチルピロリドン、ジメチルホルムアミドなどの溶媒に混合または分散して得たスラリーを、公知の攪拌機、混合機、混練機、ニーダーなどを用いて攪拌混合してペーストを調製する。このペーストを、集電材の片面または両面に塗布し、乾燥すれば、負極合剤層が均一かつ強固に接着した負極が得られる。負極合剤層の膜厚は１０〜２００μｍ、好ましくは２０〜１００μｍである。
【００３７】
また、負極材料と、ポリエチレン、ポリビニルアルコールなどの樹脂粉末を、必要ならば、他の黒鉛質材料とともに乾式混合し、通常の成形方法に準じて負極を成形することができる。例えば、金型内でその混合物をホットプレス成形して負極を成形することができる。負極合剤層を形成した後、プレス加圧などの圧着を行うと、負極合剤層と集電材との接着強度をより高めることができる。
負極に用いる集電材の形状は特に限定されないが、箔状、またはメッシュ、エキスパンドメタルなどの網状のものなどが用いられる。集電材の材質としては、銅、ステンレス、ニッケルなどが挙げられる。集電材の厚さは、箔状の場合は、５〜２０μｍであることが好ましい。
【００３８】
次に、リチウムイオン二次電池の負極以外の構成について説明する。
＜リチウムイオン二次電池の構造＞
リチウムイオン二次電池は、通常、負極、正極および非水電解質を主たる電池構成要素としている。正極および負極はそれぞれリチウムイオンの担持体であり、充電時にはリチウムイオンが負極に吸蔵され、放電時に負極から離脱することで、二次電池として作用する。
【００３９】
リチウムイオン二次電池の構造は、用途、搭載機器、要求される充放電容量などに応じて、円筒型、角型、コイン型、ボタン型などの中から任意に選択することができる。より安全性の高い密閉型非水電解液電池を得るためには、過充電などの異常時に電池内圧の上昇を感知して電流を遮断させる手段を備えたものであることが好ましい。高分子固体電解質二次電池や高分子ゲル電解質二次電池などの高分子電解質二次電池の場合には、アルミラミネートフィルムに封入した構造とすることもできる。
これらの高分子電解質二次電池は、負極、正極および高分子電解質を、例えば、負極、高分子電解質、正極の順で積層し、電池の外装内に収容することで構成される。さらに、負極と正極の外側に高分子電解質を配するようにしてもよい。
【００４０】
＜リチウムイオン二次電池の正極＞
正極は、例えば正極材料と結合剤と導電剤よりなる正極合剤を集電材の表面に塗布することにより形成される。正極材料（正極活物質）は、十分量のＬｉを吸蔵・離脱し得るものを選択することが好ましい。正極活物質としては、リチウム含有遷移金属酸化物、遷移金属カルコゲン化物、バナジウム酸化物（Ｖ2 Ｏ5 、Ｖ6 Ｏ13、Ｖ2 Ｏ4 、Ｖ3 Ｏ8 など）およびそのリチウム化合物などのリチウム含有化合物、一般式Ｍx Ｍｏ6 Ｓ8-y （式中Ｍは少なくとも一種の遷移金属元素であり、Ｘは０≦Ｘ≦４、Ｙは０≦Ｙ≦１の範囲の数である）で表されるシェブレル相化合物、活性炭、活性炭素繊維などを用いることができる。このリチウム含有遷移金属酸化物はＬｉと遷移金属との複合酸化物であり、Ｌｉと２種類以上の遷移金属を固溶したものであってもよい。
【００４１】
このリチウム含有遷移金属酸化物は、具体的には、ＬｉＭ11-pＭ2 p Ｏ2 （式中Ｍ1 およびＭ2 は少なくとも一種の遷移金属元素であり、ｐは０≦ｐ≦１の範囲の数である）、またはＬｉＭ12-qＭ2 q Ｏ4 （式中Ｍ1 およびＭ2 は少なくとも一種の遷移金属元素であり、ｑは０≦ｑ≦２の範囲の数である）で示される。
Ｍ、Ｍ1 およびＭ2 で示される遷移金属は、Ｃｏ、Ｎｉ、Ｍｎ、Ｃｒ、Ｔｉ、Ｖ、Ｆｅ、Ｚｎ、Ａｌ、Ｉｎ、Ｓｎなどであり、好ましいのはＣｏ、Ｆｅ、Ｍｎ、Ｃｒ、Ｔｉ、Ｖ、Ａｌなどである。好ましい具体例はＬｉＣｏＯ2 、ＬｉＮｉＯ2 、ＬｉＭｎＯ2 、ＬｉＮｉ0.9 Ｃｏ0.1 Ｏ2 、ＬｉＮｉ0.5 Ｃｏ0.5 Ｏ2 などである。
【００４２】
このリチウム含有遷移金属酸化物は、例えば、Ｌｉと遷移金属の酸化物または塩類を出発原料として、これら出発原料を所望の金属酸化物の組成に応じて混合し、酸素雰囲気下、６００〜１０００℃の温度で焼成することにより得ることができる。出発原料は酸化物または塩類に限定されず、水酸化物などでもよい。
正極活物質は、前記化合物を単独で使用しても、２種類以上併用してもよい。例えば、正極材料に炭酸リチウムなどの炭酸アルカリ塩を添加することもできる。
このような正極材料によって正極を形成するには、例えば、正極活物質と結合剤および電極に導電性を付与するための導電剤よりなる正極合剤を集電材の片面または両面に塗布することで正極合剤層を形成する。結合剤としては、負極で用いたものが使用可能である。導電剤としては、黒鉛やカーボンブラックなどの炭素材料が用いられる。
【００４３】
正極に用いる集電材の形状は特に限定されないが、箔状、またはメッシュ、エキスパンドメタルなどの網状のものなどが用いられる。集電材の材質としては、アルミニウム、銅、ステンレス、ニッケルなどが挙げられる。集電材の厚さは、箔状の場合は、１０〜４０μｍであることが好ましい。
正極の場合も負極の場合と同様に、正極合剤を溶剤中に分散させることでペースト状にし、このペースト状負極合剤を集電材に塗布し乾燥することによって正極合剤層を形成してよく、正極合剤層を形成した後、さらにプレス加圧などの圧着を行っても構わない。これにより、正極合剤層が均一かつ強固に集電材に接着される。
【００４４】
＜リチウムイオン二次電池の非水電解質＞
リチウムイオン二次電池は、非水電解質として液系の電解質のほかに、固体電解質またはゲル電解質などの高分子電解質を使用することができる。液系の場合は非水電解質二次電池は、いわゆるリチウムイオン二次電池として構成され、高分子系の場合は高分子固体電解質二次電池、高分子ゲル電解質二次電池などの高分子電解質二次電池として構成される。
【００４５】
リチウムイオン二次電池に使用される非水電解質は、通常の非水電解液に使用される電解質塩であり、具体的には、ＬｉＰＦ6 、ＬｉＢＦ4 、ＬｉＡｓＦ6 、ＬｉＣｌＯ4 、ＬｉＢ（Ｃ6 Ｈ5 ）、ＬｉＣｌ、ＬｉＢｒ、ＬｉＣＦ3 ＳＯ3 、ＬｉＣＨ3 ＳＯ3 、ＬｉＮ（ＣＦ3 ＳＯ2 ）2 、ＬｉＣ（ＣＦ3 ＳＯ2 ）3 、ＬＩＮ（ＣＦ3 ＣＨ2 ＯＳＯ2 ）2 、ＬＩＮ（ＣＦ3 ＣＦ3 ＯＳＯ2 ）2 、ＬＩＮ（ＨＣＦ2 ＣＦ2 ＣＨ2 ＯＳＯ2 ）2 、ＬＩＮ［（ＣＦ3 ）2 ＣＨＯＳＯ2 ］2 、ＬＩＢ［Ｃ6 Ｈ3 （ＣＦ3 ）2 ］4 、ＬｉＡｌＣｌ4 、ＬｉＳｉＦ6 などのリチウム塩が挙げられる。
特にＬｉＰＦ6 とＬｉＢＦ4 が酸化安定性の点から好ましい。電解液中の電解質塩の濃度は０．１〜５mol/l であることが好ましく、０．５〜３．０mol/l であることがより好ましい。
【００４６】
非水電解質液とするための溶媒としては、通常の非水電解液の溶媒として使用されるものが挙げられる。具体的には、エチレンカーボネート、プロピレンカーボネート、ジメチルカーボネート、ジエチルカーボネートなどのカーボネート、１，１−または１，２−ジメトキシエタン、１，２−ジエトキシエタン、テトラヒドロフラン、２−メチルテトラヒドロフラン、γ−ブチロラクトン、１，３−ジオキソフラン、４−メチルー１，３−ジオキソフラン、アニソール、ジエチルエーテルなどのエーテル、スルホラン、メチルスルホランなどのチオエーテル、アセトニトリル、クロロニトリル、プロピオニトリルなどのニトリル、ホウ酸トリメチル、ケイ酸テトラメチル、ニトロメタン、ジメチルホルムアミド、Ｎ−メチルピロリドン、酢酸エチル、トリメチルオルトホルメート、ニトロベンゼン、塩化ベンゾイル、臭化ベンゾイル、テトラヒドロチオフェン、ジメチルスルホキシド、３−メチル−２−オキサゾリドン、エチレングリコール、ジメチルサルファイトなどの非プロトン性有機溶媒を用いることができる。
【００４７】
高分子電解質を用いる場合は、マトリックス構成する高分子として可塑剤（非水電解液）でゲル化した高分子を用いる。高分子電解質とするためのマトリックスとしては、ポリエチレンオキサイドやその架橋体などのエーテル系高分子化合物、ポリメタクリレート系高分子化合物、ポリアクリレート系高分子化合物、ポリビニリデンフルオライドやビニリデンフルオライドーヘキサフルオロプロピレン共重合体などのフッ素系高分子化合物などを単独または混合して用いることができる。これらの中では、酸化還元安定性などの観点から、ポリビニリデンフルオライドやビニリデンフルオライドーヘキサフルオロプロピレン共重合体などのフッ素系高分子化合物などを用いることが好ましい。
高分子電解質の場合、可塑剤が配合されるが、可塑剤としては、前記電解質塩や非水溶媒が使用される。高分子ゲル電解質の場合、可塑剤である非水電解液中の電解質塩濃度は０．１〜５mol/l であることが好ましく、０．５〜２．０mol/l であることがより好ましい。
【００４８】
このような高分子電解質の製造方法は特に制限されないが、例えば、マトリックスを構成する高分子化合物、リチウム塩および非水溶媒（可塑剤）を混合し、加熱して高分子化合物を溶融・溶解する方法、混合用有機溶媒に高分子化合物、リチウム化合物および非水溶媒を溶解させた後、混合用有機溶媒を蒸発させる方法、重合性モノマー、リチウム塩および非水溶媒を混合し、混合物に紫外線、電子線または分子線などを照射して重合させる方法などを挙げることができる。
前記高分子電解質中の非水溶媒の割合は１０〜９０質量％が好ましく、３０〜８０質量％がより好ましい。１０質量％未満であると導電率が低くなり、９０質量％を越えると機械的強度が弱くなり、成膜しにくくなる。
【００４９】
＜リチウムイオン二次電池のセパレータ＞
リチウムイオン二次電池のセパレータとしては、例えば、織布、不織布、合成樹脂製微多孔膜などが挙げられる。合成樹脂製微多孔膜が好ましいが、なかでもポリオレフィン系製微多孔膜が厚さ、膜強度、膜抵抗などの点から好ましい。具体的には、ポリエチレンおよびポリプロピレン製微多孔膜、またはこれらを複合した微多孔膜などである。
【実施例】
【００５０】
以下、具体的な実施例および比較例を挙げてこの発明を説明する。
［サンプルNo.1］
ピッチ系物質として、コールタールを原料として調製された水添ピッチ（軟化点２００℃）を使用した。図１の紡糸装置として、容量が１０ｍＬであるステンレス製のバレル（樽形容器）からなる貯蔵容器２を備えたものを用意した。また、この紡糸装置は、溶融物吐出ノズル５として、基本的に図２に示すものであるが、紡糸ノズル５１の先端部５１ｃの形状は図２とは異なり、直径が一定のもの（段階的に直径が小さく形成されていないもの）を備えている。この先端部５１ｃが２７Ｇ（内径０．２０ｍｍ、外径０．４２ｍｍ）で、外筒５２の内径が０．５０ｍｍで、ノズルガイド５３のノズル口５３ａが０．５０ｍｍである。
【００５１】
電熱ヒーター３に温度調節器を接続して、貯蔵容器２内のピッチ系物質１の温度が３３０℃となるように制御した。溶融物吐出ノズル５の外筒５２の外側にも電熱ヒーターを巻いて温度調節器を接続し、紡糸ノズル５１の内部５Ａの温度が３３０℃になるように制御した。
３３０℃に予熱した窒素ガスを配管５５から溶融物吐出ノズル５の空間５Ｂに導入し、ノズル口５３ａで１０００ｍｍ／ｓの線速度となるように流量を調節した。この状態で、電圧発生器７により３０ｋＶの電圧を発生させて、コレクタ６と溶融物吐出ノズル５との間に印加した。溶融物吐出ノズル５の真下で、ノズル口５３ａとの距離が１２０ｍｍとなる位置にアース電極を置いた。
この状態で、先ず、貯蔵容器２に窒素ガス供給ライン４から０．３ＭＰａの加圧窒素を導入して紡糸を行った。これにより、紡糸が良好に進み、直径２００ｎｍ前後のピッチ繊維Ａが得られた。
【００５２】
次に、貯蔵容器２に窒素ガス供給ライン４から０．４ＭＰａの加圧窒素を導入して紡糸を行った。これにより、紡糸が良好に進み、直径１０００ｎｍ（１μｍ）前後のピッチ繊維Ｂが得られた。
次に、貯蔵容器２に窒素ガス供給ライン４から０．５ＭＰａの加圧窒素を導入して紡糸を行った。これにより、紡糸が良好に進み、直径３０００ｎｍ（３μｍ）前後のピッチ繊維Ｃが得られた。
得られたピッチ繊維Ａを、大気中において、２００℃で２４時間、次に２５０℃で１２時間、さらに３００℃で５時間と、段階的に加熱することで不融化工程を行った。次に、不融化工程を行った炉内に窒素ガスを導入して窒素ガス雰囲気とし、３℃／ｍｉｎの速度で１０００℃まで昇温した後、１０００℃に０．５時間保持する熱処理（炭素化工程）を行った。
【００５３】
次に、この熱処理がなされた炭素繊維を黒鉛化炉に入れて、炉内にアルゴンガスを導入してアルゴンガス雰囲気とし、３℃／ｍｉｎの速度で３０００℃まで昇温した後、３０００℃で１０時間保持する熱処理（黒鉛化工程）を行った。これにより、直径が比較的均一で２００ｎｍ前後である炭素繊維Ａが得られた。
ピッチ繊維Ｂおよびピッチ繊維Ｃに対しても同じ処理を行ったところ、それぞれ、直径が比較的均一で１０００ｎｍ（１μｍ）前後である炭素繊維Ｂ、直径が比較的均一で３０００ｎｍ（３μｍ）前後である炭素繊維Ｃが得られた。
【００５４】
このようにして得られた炭素繊維Ａ〜Ｃを、それぞれ、めのう製乳鉢で粉砕して、平均繊維長が３０μｍとなるようにした。これらの炭素繊維Ａ〜ＣをＸ線回折装置にかけて、（００２）面間隔を測定したところ、いずれも０．３４６６ｎｍであった。なお、この面間隔は（００２）面のピークトップのθ角より算出した。これらの炭素繊維Ａ〜Ｃを透過電子顕微鏡で観察した結果、その繊維構造は、図３に示すような、多数の微細結晶がランダムに存在する構造であることが判明した。図３に示すように、このような構造であると、電子（ｅ- ）は繊維の軸に沿った方向だけでなく、軸に交差する方向にも通過する。
【００５５】
上述のようにして製造した炭素繊維Ａ〜Ｃを、質量比でＡ：Ｂ：Ｃ＝１：２：７となるように混合した。この混合物とバインダーであるポリビニリデンフルオロライド（ＰＶｄＦ）を、質量比で混合物：ＰＶｄＦ＝９０: １０となるように混合した。この混合物にＮ−メチルピロリドンを添加することでＰＶｄＦを溶解し、ペースト状炭素材を得た。
このペースト状炭素材を、クリアランスを２００μｍに設定したドクターブレード塗布器具を用いて、集電体である銅箔の片面に塗布して電極板を作製した。この電極板を１００℃で１２分間乾燥した後、電極密度が１．８〜２．２ｇ／ｃｍ3 になるようにプレスした。これを１３０℃で一昼夜、真空乾燥することで、試験電極を得た。
【００５６】
得られた試験電極のうち電極密度が１．９ｇ／ｃｍ3 のものと、対極として用いたリチウム箔との間に多孔質のセパレーターを介在させ、非水系電解液に浸漬させることで、試験用電池を作製した。非水系電解液としては、エチレンカーボネート（ＥＣ）とエチルメチルカーボネート（ＥＭＣ）を、体積比でＥＣ：ＥＭＣ＝１: ２の割合で混合した溶媒に、ＬｉＰＦ6 を１ｍｏｌ／ｋｇの濃度となるように溶解させたものを用いた。
【００５７】
この試験用電池の電池特性を調べたところ、放電容量は３４６ｍＡｈ／ｇであり、負荷逆容量は２０ｍＡｈ／ｇであった。これらの値から算出された充放電効率は９４．２％であった。また、充電受入れ性は１．０Ｃの充電で３５．３％、放電率は２．０Ｃの放電で９２．０％であった。なお、「Ｃ」は、定電流放電（充電）時の電流値の時間率を示す係数であって、「１．０Ｃの充電（放電）」は、１時間で充電（放電）が終了する電流値で定電流充電（放電）を行うことを意味する。「２．０Ｃの放電（充電）」は、０．５時間で放電が終了する電流値で定電流放電（充電）を行うことを意味する。
【００５８】
［サンプルNo.2］
ピッチ系物質として、コールタールを原料として調製された水添ピッチ（軟化点２１８℃）を使用した。図１の紡糸装置としてNo.1と同じものを使用したが、予熱した窒素ガスを溶融物吐出ノズル５の空間５Ｂに導入しなかった。また、溶融物吐出ノズル５の真下で、ノズル口５３ａとの距離が６０ｍｍとなる位置にアース電極を置いた。また、貯蔵容器２に窒素ガス供給ライン４から導入する加圧窒素の圧力を、０．１ＭＰａ、０．３ＭＰａ、０．４ＭＰａとした。これ以外はNo.1と同じ方法で紡糸を行った。
【００５９】
これにより、紡糸が良好に進み、加圧窒素の圧力を０．１ＭＰａとした場合には、直径２００ｎｍ前後のピッチ繊維Ｄが得られた。加圧窒素の圧力を０．３ＭＰａとした場合には、直径１０００ｎｍ（１μｍ）前後のピッチ繊維Ｅが得られた。加圧窒素の圧力を０．５ＭＰａとした場合には、直径３０００ｎｍ（３μｍ）前後のピッチ繊維Ｆが得られた。
得られたピッチ繊維Ｄ〜Ｆに対する不融化工程と、炭素化工程と、黒鉛化工程を、No.1と同じ方法で行った。これにより、ピッチ繊維Ｄからは直径が２００ｎｍ前後で均一な炭素繊維Ｄが得られた。ピッチ繊維Ｅからは直径が１０００ｎｍ（１μｍ）前後で均一な炭素繊維Ｄが得られた。ピッチ繊維Ｆからは直径が３０００ｎｍ（３μｍ）前後で均一な炭素繊維Ｆが得られた。
【００６０】
得られた炭素繊維Ｄ〜Ｆを、それぞれ、めのう製乳鉢で粉砕して、平均繊維長が３０μｍとなるようにした。これらの炭素繊維をＸ線回折装置にかけて、No.1と同じ方法で（００２）面間隔を測定したところ、０．３３５８ｎｍであった。これらの炭素繊維を透過電子顕微鏡で観察した結果、図３に示す構造に似ているが、黒鉛微結晶のａ軸が、繊維の軸方向に少し配向している構造であった。
【００６１】
上述のようにして製造した炭素繊維Ｄ〜Ｆを、質量比でＤ：Ｅ：Ｆ＝１：２：７となるように混合した。この混合物とバインダーであるポリビニリデンフルオロライド（ＰＶｄＦ）を、質量比で混合物：ＰＶｄＦ＝９０: １０となるように混合した。この混合物を用い、No.1と同じ方法で試験電極を得た。得られた試験電極のうち電極密度が１．９ｇ／ｃｍ3 のものと、対極として用いたリチウム箔との間に多孔質のセパレーターを介在させ、非水系電解液に浸漬させることで、試験用電池を作製した。非水系電解液はNo.1と同じものを用いた。
この試験用電池の電池特性を調べたところ、放電容量は３４４ｍＡｈ／ｇであり、負荷逆容量は２２ｍＡｈ／ｇであった。これらの値から算出された充放電効率は９３．６％であった。また、充電受入れ性は１．０Ｃの充電で３３．３％、放電率は２．０Ｃの放電で９０．１％であった。
【００６２】
［サンプルNo.3］
気相成長法で作製された炭素繊維（ＶＧＣＦ）として、平均直径が１５０ｎｍで平均繊維長が８μｍであるものを入手した。この炭素繊維をＸ線回折装置にかけて（００２）面間隔を測定したところ、０．３３８３ｎｍであった。また、この炭素繊維を透過電子顕微鏡で観察した結果、その繊維構造は、図４に示すようなマルチウォールタイプであった。図４に示すように、このような構造であると、電子（ｅ- ）は繊維の軸に沿った方向には通過するが、軸に交差する方向には通過しない。
【００６３】
この炭素繊維を、メソフェーズ小球体の黒鉛化品に対して、３質量％の含有率となるように混合した。この混合物を用い、No.1と同じ方法で試験電極を得た。得られた試験電極のうち電極密度が１．９ｇ／ｃｍ3 のものと、対極として用いたリチウム箔との間に多孔質のセパレーターを介在させ、非水系電解液に浸漬させることで、試験用電池を作製した。非水系電解液はNo.1と同じものを用いた。
この試験用電池の電池特性を調べたところ、放電容量は３４５ｍＡｈ／ｇであり、負荷逆容量は２２ｍＡｈ／ｇであった。これらの値から算出された充放電効率は９３．６％であった。また、充電受入れ性は１．０Ｃで２９．２％、放電率は２．０Ｃの放電で８９．０％であった。
【００６４】
得られたNo.1〜No.3の試験用電池のサイクル特性を調べたところ、No.1およびNo.2の試験用電池はサイクル特性に優れたものであることが分かった。
これらの試験結果から、この発明の実施例に相当する負極材料からなる試験電極を有するNo.1およびNo.2の試験用電池は、比較例に相当する負極材料からなる試験電極を有するNo.3の試験用電池と比較して、優れた電池特性が得られている。No.1とNo.2の比較では、No.1の試験用電池で特に優れた電池特性が得られている。
【符号の説明】
【００６５】
１  ピッチ系物質
２  貯蔵容器
３  電熱ヒーター
４  窒素ガス供給ライン
５  溶融物吐出ノズル
５１  紡糸ノズル
５１ａ  主要部
５１ｂ  後端部
５１ｃ  先端ノズル部
５２  外筒
５３  ノズルガイド
５３ａ  ノズル口
５４  溶融物導入用の配管
５５  ガス導入用の配管
５Ａ  紡糸ノズルの内部
５Ｂ  ガスが導入される空間
６  コレクタ
７  電圧発生器
【図１】
2012022933.tif 000003
【図２】
2012022933.tif 000004
【図３】
2012022933.tif 000005
【図４】
2012022933.tif 000006
【図５】
2012022933.tif 000007